(57)【要約】【課題】画像表示デバイスなどに用いるプラズマディスプレイパネルにおいて、画像表示品位を向上させることを目的とする。【解決手段】前面ガラス基板１１上に形成した走査電極１２ａ、維持電極１２ｂを誘電体ガラス層１３で覆い、その誘電体ガラス層１３を酸化マグネシウムの保護層１４で覆われたプラズマディスプレイパネルであって、前記保護層１４を酸化マグネシウムにホウ素（Ｂ）およびアルミニウム（Ａｌ）の少なくとも一方を含む材料により構成したものである。これによりアドレス放電や維持放電のためのトリガー電子が放出され易くなり、アドレス放電や維持放電の際の放電遅れを抑え、電圧印加に対する放電の発生の応答性を改善して、良好な画像を表示することができる。【選択図】図３
2006196476.tif 000002
【特許請求の範囲】
【請求項１】
基板上に形成した電極を絶縁層で覆うとともに、その絶縁層を保護層で覆ったプラズマディスプレイパネルであって、前記保護層をアルミニウムを含む酸化マグネシウムにより構成したことを特徴とするプラズマディスプレイパネル。
【請求項２】
酸化マグネシウムに含まれるアルミニウムの濃度が、２００〜１００００ｐｐｍの範囲内であることを特徴とする請求項１に記載のプラズマディスプレイパネル。
【請求項３】
ペレット状の酸化マグネシウムと、ペレット状またはパウダ状のアルミニウム化合物を混合し、これを同時に加熱する蒸着方法によって酸化マグネシウムによる保護層を形成することを特徴とする請求項１に記載のプラズマディスプレイパネルの製造方法。
【請求項４】
パウダ状の酸化マグネシウムと、パウダ状のアルミニウム化合物を混合した焼結体を用意し、これを加熱する蒸着方法によって酸化マグネシウムによる保護層を形成することを特徴とする請求項１に記載のプラズマディスプレイパネルの製造方法。
【請求項５】
蒸着方法に代えて、スパッタリング方法によって酸化マグネシウムによる保護層を形成することを特徴とする請求項４に記載のプラズマディスプレイパネルの製造方法。
【請求項６】
酸化マグネシウムよりなるターゲット材を入れる原材料容器をアルミニウムを含む材料により構成し、酸化マグネシウムによる保護層を形成することを特徴とする請求項１に記載のプラズマディスプレイパネルの製造方法。
【請求項７】
プラズマディスプレイパネルの保護層を形成する酸化マグネシウム原材料であって、２００〜１００００ｐｐｍの濃度範囲のアルミニウムを含むことを特徴とするプラズマディスプレイパネル用酸化マグネシウム原材料。
【発明の詳細な説明】
【技術分野】
【０００１】
本発明は、表示デバイスなどに用いるプラズマディスプレイパネルに関する。
【背景技術】
【０００２】
従来のプラズマディスプレイパネル（以下、ＰＤＰという）は、図３に示すような構成のものが一般的である。図３のように、ＰＤＰ１は、前面パネル２と背面パネル３とから構成され、そして前面パネル２は、前面ガラス基板１１上に走査電極１２ａ、維持電極１２ｂを交互にストライプ状に形成し、さらにそれを絶縁層としての誘電体ガラス層１３および酸化マグネシウム（ＭｇＯ）からなる保護層１４により覆うことにより形成されたものである。
【０００３】
背面パネル３は、背面ガラス基板２１上に、ストライプ状にアドレス電極２２を形成し、これを覆うように電極保護層２３を形成するとともに、アドレス電極２２を挟むように電極保護層２３上にストライプ状に隔壁２４を形成し、そして隔壁２４間に蛍光体層２５を設けることにより形成されたものである。そして、このような前面パネル２と背面パネル３とを対向配置して周辺部を封着し、隔壁２４で仕切られた空間４に放電ガスを封入することで放電空間が形成される。前記蛍光体層はカラー表示のために通常、赤、緑、青の３色の蛍光体層が順に配置されている。
【０００４】
そして、放電空間４内には、例えばネオンおよびキセノンを混合してなる放電ガスが通常、０．６７×１０５Ｐａ程度の圧力で封入されている。
【０００５】
次に、ＰＤＰの駆動方式について説明する。図４はＰＤＰの駆動回路の構成を示したブロック図であり、この駆動回路は、アドレス電極駆動部３１と、走査電極駆動部３２と、維持電極駆動部３３とから構成され、ＰＤＰのアドレス電極２２にアドレス電極駆動部３１が接続され、走査電極１２ａに走査電極駆動部３２が接続され、維持電極１２ｂに維持電極駆動部３３が接続されている。
【０００６】
一般に交流型のプラズマディスプレイパネルでは１フレームの映像を複数のサブフィールド（ＳＦ）に分割することによって階調表現をする方式が用いられている。そして、この方式ではセル中の気体の放電を制御するために１ＳＦを更に４つの期間に分割する。この４つの期間について図５を使用して説明する。図５は、１ＳＦ中の駆動波形である。
【０００７】
この図５において、セットアップ期間では放電を生じやすくするためにＰＤＰ内の全セルに均一的に壁電荷を蓄積させる。アドレス期間では点灯させるセルの書き込み放電を行なう。サステイン期間では前記アドレス期間で書き込まれたセルを点灯させその点灯を維持させる。イレース期間では壁電荷を消去させることによってセルの点灯を停止させる。
【０００８】
セットアップ期間では走査電極１２ａにアドレス電極２２および維持電極１２ｂに比べ高い電圧を印加し、セル内の気体を放電させる。それによって発生した電荷はアドレス電極２２、走査電極１２ａおよび維持電極１２ｂ間の電位差を打ち消すようにセルの壁面に蓄積されるので、走査電極１２ａ付近の保護膜表面には負の電荷が壁電荷として蓄積され、またアドレス電極付近の蛍光体層表面および維持電極付近の保護膜表面には正の電荷が壁電荷として蓄積される。この壁電荷により走査電極−アドレス電極間、走査電極−維持電極間には所定の値の壁電位が生じる。
【０００９】
アドレス期間ではセルを点灯させる場合には走査電極１２ａにアドレス電極２２および維持電極１２ｂに比べ低い電圧を印加させることにより、つまり走査電極−アドレス電極間には前記壁電位と同方向に電圧を印加させるとともに、走査電極−維持電極間に壁電位と同方向に電圧を印加させることにより書き込み放電を生じさせる。これにより蛍光体層表面、保護層表面には負の電荷が蓄積され走査側電極付近の保護層表面には正の電荷が壁電荷として蓄積される。これにより維持−走査電極間には所定の値の壁電位が生じる。
【００１０】
サステイン期間では走査電極１２ａに維持電極１２ｂに比べ高い電圧を印加させることにより、つまり維持電極−走査電極間に前記壁電位と同方向に電圧を印加させることにより維持放電を生じさせる。これによりセル点灯を開始させることができる。そして、維持電極−走査電極交互に極性が入れ替わるようにパルスを印加することにより断続的にパルス発光させることができる。
【００１１】
イレース期間では、幅の狭い消去パルスを維持電極１２ｂに印加することによって不完全な放電が発生し、壁電荷が消滅するため消去が行なわれる。
【発明の開示】
【発明が解決しようとする課題】
【００１２】
ところで、セル構造の高精細化に伴って走査線数が増加するためにテレビ映像を表示する場合には１フィールド＝１／６０［ｓ］内で全てのシーケンスを終了させる必要がある。これに応えるには、書き込み期間に印加するアドレスパルスのパルス幅を狭くして高速駆動を行なう必要があるが、パルスの立ち上がりからかなり遅れて放電が行なわれるという「放電遅れ」が存在するために、印加されたパルス幅内で放電で終了する確率が低くなり、本来点灯すべきセルに書き込みなどができずに点灯不良が生じてしまう。
【００１３】
本発明は上記問題点に鑑みてなされた発明であって、「放電遅れ」を防止するのに効果的な構造を備えたプラズマディスプレイパネルを提供することを目的とする。
【課題を解決するための手段】
【００１４】
このような課題を解決するために本発明においては、保護層をホウ素（Ｂ）およびアルミニウム（Ａｌ）のうちの少なくとも一方を含む酸化マグネシウム（ＭｇＯ）により構成したものである。
【発明の効果】
【００１５】
本発明によれば、ＭｇＯにホウ素（Ｂ）、アルミニウム（Ａｌ）の少なくとも一方を含む材料により保護層を形成したもので、これによりアドレス放電や維持放電のためのトリガー電子が放電され易くなり、アドレス放電や維持放電の際の放電遅れを抑えることができ、電圧印加に対する放電の発生の応答性を改善して、良好な画像を表示することができる。
【発明を実施するための最良の形態】
【００１６】
まず、放電遅れは、放電が開始される際にトリガーとなる初期電子が基板表面から放電空間中に放出されにくいことが主要な要因として考えられている。
【００１７】
従って、この初期電子が放出されやすい状況を作り出すことができれば、放電遅れを効果的に防止することができると考えられる。
【００１８】
このための方法として、アドレス時・放電維持時の駆動パルス電圧を上昇させるか、あるいは電極間距離を短縮する方法が考えられる。しかし、パルス電圧の増加は、駆動回路のスイッチング素子の耐圧のスルーレートとが相反する関係にあるため、高耐圧素子ではパルスの立ち上がりが鈍り、放電遅れ時間の抑制には限界がある。また、電極間距離を短縮することは、同時に隔壁の高さを低下させることになるが、このように隔壁の高さを低下させれば放電空間そのものが縮小し、プラズマを取り囲む単位体積あたりの放電空間を囲う壁の面積が増加するため、プラズマが壁面に衝突した際に消滅してしまうといういわゆる壁面損失によって効率が低下することとなる。
【００１９】
従って、本発明者らは、このように駆動回路の構成や、電極間の距離には変更を加えず従来のものを踏襲したとしても、放電遅れを防止することができるパネル構造を模索した結果、本発明に想到した。
【００２０】
つまり、上記目的を達成するために本発明は、基板上に形成した電極を絶縁層で覆うとともに、その絶縁層を保護層で覆ったプラズマディスプレイパネルであって、前記保護層をホウ素（Ｂ）およびアルミニウム（Ａｌ）のうちの少なくとも一方を含む酸化マグネシウム（ＭｇＯ）により構成したことを特徴とする。
【００２１】
なお、このＭｇＯに含まれるＢの濃度は５００〜２００００ｐｐｍの範囲内としている。また、ＭｇＯに含まれるＡｌの濃度は２００〜１００００ｐｐｍの範囲内としている。
【００２２】
本発明において、この保護層を形成する方法としては、ペレット状のＭｇＯと、ペレット状またはパウダ状のホウ素化合物およびアルミニウム化合物のうちの少なくとも一方とを混合し、これを同時に加熱する蒸着方法によってＭｇＯによる保護層を形成する方法である。また、パウダ状のＭｇＯと、パウダ状のホウ素化合物およびアルミニウム化合物のうちの少なくとも一方とを混合した焼結体を用意し、これを加熱する蒸着方法によってＭｇＯによる保護層を形成する方法もある。さらに、蒸着方法に代えて、スパッタリング方法によってＭｇＯによる保護層を形成してもよい。
【００２３】
さらに、ＭｇＯよりなるターゲット材を入れる原材料容器をＢまたはＡｌを含む材料により構成し、蒸着することによっても形成することができる。勿論、ＢおよびＡｌの両方を含む材料により容器を構成してもよい。
【００２４】
また、上述した本発明によるプラズマディスプレイパネルの保護層を形成する酸化マグネシウム原材料としては、５００〜２００００ｐｐｍの濃度範囲のＢ２００〜１００００ｐｐｍの濃度範囲のＡｌの少なくとも一方を含む酸化マグネシウム原材料を用いればよい。
【００２５】
これにより、アドレス放電や維持放電のためのトリガー電子が放出され易くなるので、アドレス放電や維持放電の際の放電遅れを抑えることができ、電圧印加に対する放電の発生の応答性を改善して、良好な画像を表示することが可能となる。
【００２６】
以下、本発明の一実施の形態によるＡＣ型のＰＤＰについて図面を参照しながら具体的に説明する。なお、本発明によるＰＤＰの構成は図３に示すものと同じであり、説明を省略するが、本発明においては保護層１４として、ＭｇＯ以外に他の元素、すなわちＢ、Ａｌを一定の濃度で含む材料により構成したものである。
【００２７】
このように保護層１４において、ＭｇＯに不純物元素であるＢ、Ａｌを含むことによって、保護層１４からのトリガー電子の放出特性が向上し、その結果、アドレス放電や維持放電の際の放電遅れを抑えることができ、電圧印加に対する放電の発生の応答性を改善して、良好な画像を表示することが可能となる。
【００２８】
このように不純物元素としてＢ、Ａｌを保護層１４にドープすることによって電子放出特性が向上する理由については不明であるが、仮説として、不純物の存在により保護層ＭｇＯのバンドギャップに局在準位を形成し、この準位の電子があるため同じ励起エネルギーでも伝導帯への電子放出能力が向上すると考えられる。
【００２９】
このとき、不純物Ｂの濃度は５００〜２００００ｐｐｍの範囲内、また不純物Ａｌの２００〜１００００ｐｐｍの範囲内であることが望ましい。これはこれら不純物の濃度を変化させて作製したＭｇＯ膜を使用して視認評価を行なった結果から、濃度領域を決定したものである。この観察結果を図１および図２に示す。この図１、図２は不純物を添加していないＭｇＯ膜を使用したＰＤＰの画像表示レベルを基準とし、そこからＢまたはＡｌの不純物を添加することによって、どの程度、表示品位が向上したかを示すものである。
【００３０】
次に、ＰＤＰの製造方法について説明する。
【００３１】
前面パネルは、まず、前面ガラス基板上に走査電極、維持電極を交互に配列するように形成する。
【００３２】
走査電極、維持電極は、金属電極であって、白金を電子ビーム蒸着法によって成膜した後、リフトオフ法によってパターニングすることによって形成される。なお、ＩＴＯなどの透明電極と金属電極の対により各走査電極および維持電極とを形成してもよい。
【００３３】
次に、前記走査電極および維持電極を覆うように、誘電体ガラス層をスクリーン印刷法などの公知の印刷法によって印刷後焼成することによって形成する。
【００３４】
次に、誘電体ガラス層表面に保護層を形成する。具体的には、誘電体ガラス層の表面にＭｇＯ薄膜を電子ビーム蒸着法によって析出させることにより形成する。このとき蒸着源としては上記に規定した濃度の不純物Ｂ、Ａｌを混合したＭｇＯ蒸着源を用いる。
【００３５】
またその他の製造方法としては、ペレット状のＭｇＯと、ペレット状またはパウダ状のＢ化合物、およびペレット状またはパウダ状のＡｌ化合物のうちの少なくとも一方とを混合して同時に加熱する蒸着方法や、またはパウダ状のＭｇＯと、パウダ状のＢ化合物、およびパウダ状のＡｌ化合物のうちの少なくとも一方とを混合した焼結体を加熱する蒸着方法や、またはパウダ状のＭｇＯと、パウダ状のＢ化合物、およびパウダ状のＡｌ化合物のうちの少なくとも一方とを混合した焼結体をターゲットとしてスパッタリング方法による作製方法などがある。
【００３６】
さらには、上述したように蒸着装置内の蒸着源の原材料容器にこれらＢ、Ａｌを混合させることによって、成膜の際にこれら不純物元素を混入させる手法によっても同様な保護層を形成することができる。
【００３７】
背面パネルは、背面ガラス基板上にアドレス電極を形成し、その上を電極保護層で覆い、この電極保護層の表面に隔壁を形成し、その後、蛍光体層を形成することによって作製する。
【００３８】
アドレス電極は、背面ガラス基板上に前記走査電極、維持電極と同様の方法にて作製する。
【００３９】
電極保護層は、アドレス電極の上にスクリーン印刷法などの印刷法を用いて印刷した後、焼成することによって形成されたもので、前記誘電体ガラス層と同じようなガラスの組成物に、酸化チタン（ＴｉＯ２）粒子を含有させた薄膜である。
【００４０】
隔壁は、スクリーン印刷法、リフトオフ法、あるいはサンドブラスト法等の方法で隔壁形成原料を塗布した後、これを焼成し、その後隔壁頂部に加工処理を施すことによって形成されたものである。
【００４１】
蛍光体層は、スクリーン印刷法、ノズル噴霧法などの方法によって形成されたものである。なお、蛍光体には、赤色、緑色、青色の３色を用いる。そして、例えば、以下のものを用いることができる。
【００４２】
赤色蛍光体  ：  Ｙ２Ｏ３：Ｅｕ３＋
緑色蛍光体  ：  Ｚｎ２ＳｉＯ４：Ｍｎ２＋
青色蛍光体  ：  ＢａＭｇＡｌ１０Ｏ１７：Ｅｕ２＋
次に、前面パネルと背面パネルとを走査電極、維持電極とアドレス電極とが直交する状態に位置合わせして両パネルを対向配置し、周辺部を封着部材で封着する。その後、隔壁に仕切られた放電空間内に放電ガス、例えばＨｅ−Ｘｅ系、Ｎｅ−Ｘｅ系の不活性ガスを所定の圧力で封入することにより完成品となる。
【産業上の利用可能性】
【００４３】
本発明の保護層を持つＰＤＰは、アドレス放電や維持放電のためのトリガー電子が放電され易くなり、アドレス放電や維持放電の際の放電遅れを抑えることができ、電圧印加に対する放電の発生の応答性を改善して、良好な画像を表示するために有用である。
【図面の簡単な説明】
【００４４】
【図１】本発明において、Ｂ濃度に対する画像表示レベルの向上度合いを示す図
【図２】本発明において、Ａｌ濃度に対する画像表示レベルの向上度合いを示す図
【図３】プラズマディスプレイパネルを示す斜視図
【図４】プラズマディスプレイパネルと駆動回路との接続状態を示すブロック図
【図５】プラズマディスプレイパネルの駆動波形を示すタイムチャート
【符号の説明】
【００４５】
２  前面パネル
３  背面パネル
１１  前面ガラス基板
１２ａ  走査電極
１２ｂ  維持電極
１３  誘電体ガラス層
１４  保護層
【図１】
2006196476.tif 000003
【図２】
2006196476.tif 000004
【図３】
2006196476.tif 000005
【図４】
2006196476.tif 000006
【図５】
2006196476.tif 000007
【手続補正書】
【提出日】平成18年5月10日(2006.5.10)
【手続補正１】
【補正対象書類名】特許請求の範囲
【補正対象項目名】全文
【補正方法】変更
【補正の内容】
【特許請求の範囲】
【請求項１】
基板上に形成した電極を絶縁層で覆うとともに、その絶縁層を保護層で覆ったプラズマディスプレイパネルであって、前記保護層をアルミニウムを含む酸化マグネシウムにより構成し、かつ前記酸化マグネシウムに含まれるアルミニウムの濃度が、２００〜１００００ｐｐｍの範囲内であることを特徴とするプラズマディスプレイパネル。
【請求項２】
ペレット状の酸化マグネシウムと、ペレット状またはパウダ状のアルミニウム化合物を混合し、これを同時に加熱する蒸着方法によって酸化マグネシウムによる保護層を形成することを特徴とする請求項１に記載のプラズマディスプレイパネルの製造方法。
【請求項３】
パウダ状の酸化マグネシウムと、パウダ状のアルミニウム化合物を混合した焼結体を用意し、これを加熱する蒸着方法によって酸化マグネシウムによる保護層を形成することを特徴とする請求項１に記載のプラズマディスプレイパネルの製造方法。
【請求項４】
蒸着方法に代えて、スパッタリング方法によって酸化マグネシウムによる保護層を形成することを特徴とする請求項３に記載のプラズマディスプレイパネルの製造方法。
【請求項５】
酸化マグネシウムよりなるターゲット材を入れる原材料容器をアルミニウムを含む材料により構成し、酸化マグネシウムによる保護層を形成することを特徴とする請求項１に記載のプラズマディスプレイパネルの製造方法。
【請求項６】
プラズマディスプレイパネルの保護層を形成する酸化マグネシウム原材料であって、２００〜１００００ｐｐｍの濃度範囲のアルミニウムを含むことを特徴とするプラズマディスプレイパネル用酸化マグネシウム原材料。
【手続補正２】
【補正対象書類名】明細書
【補正対象項目名】００１４
【補正方法】変更
【補正の内容】
【００１４】
このような課題を解決するために本発明においては、保護層を２００〜１００００ｐｐｍの範囲内のアルミニウム（Ａｌ）を含む酸化マグネシウム（ＭｇＯ）により構成したものである。
【手続補正３】
【補正対象書類名】明細書
【補正対象項目名】００１５
【補正方法】変更
【補正の内容】
【００１５】
本発明によれば、ＭｇＯにアルミニウム（Ａｌ）を２００〜１００００ｐｐｍの範囲内で含んだ材料により保護層を形成したもので、これによりアドレス放電や維持放電のためのトリガー電子が放電され易くなり、アドレス放電や維持放電の際の放電遅れを抑えることができ、電圧印加に対する放電の発生の応答性を改善して、良好な画像を表示することができる。